제 1 실시 형태 는 , Cl 및 Br 중 적어도 하나 를 함유 하 기 때문 에 , 계면 저항 의 증가 의 억제 와 벌크 저항 의 증가 의 억제 양쪽 모두 를 달성 한 황화물 고체 전해질 재료 를 가능 하 게 한다 . 여기 서 , 도 1 a 에 나타낸 바 와 같이 , 종래 에 는 , 황화물 고체 전해질 재료 ( 1 ) 와 전극 활물질 ( 2 ) 이 이 들 양쪽 사이 의 계면 에서 반응 하 여 고 저항 층 ( X ) 을 형성 하 고 계면 저항 이 증가 한다는 문제 가 있 다 . 이 문제 를 해결 하 는 수단 으로서 , 전극 활물질 ( 2 ) 의 표면 에 LiNbO 3 등 의 코팅 층 이 제공 되 는 것 이 알려져 있 다 . 그러나 , 전극 활물질 의 표면 에 코팅 층 이 제공 되 더라도 , 전극 활물질 의 표면 을 원하 는 얇 기 로 완전히 코팅 층 으로 피복 하 는 것 이 어렵 고 , 전극 활물질 과 코팅 층 사이 의 밀착 성 이 약해서 전단 응력 으로 인해 코팅 층 이 쉽 게 박리 하 기 때문 에 , 고 저항 층 이 형성 되 는 것 을 방지 하 는 것 은 어려웠 다 .